(57)【要約】      （修正有）【課題】熱硬化性又は熱可塑性樹脂の難燃剤として有用である、含リン化合物を提供する。【解決手段】下記式（Ｉ）に示す構造を有する含リン化合物：2010116398.tif 000011（Ｉ）［式中、Ａｒは、炭素原子１〜６個を有するアルキル基、ニトロ基、ハロゲン原子およびフェニル基からなる群より選ばれた基に置換された又は未置換の、ナフチル基、アントラニル基、フェナントリル基、アントラノン基、アントラキノニル基、ビフェニリル基、ジフェニルエーテル基、ジフェニルチオエーテル基、ジフェニルスルホニル基、ジ(フェニル)Ｃ１−６アルキル基およびジ(ナフチル)Ｃ１−６アルキル基からなる群より選ばれる一つの基の２価基を示し；ｍとｎは、それぞれ独立して１〜５の整数を示す。］【選択図】なし【特許請求の範囲】
【請求項１】
下記式（Ｉ）に示される含リン化合物：
【化１】
2010116398.tif 000009
（Ｉ）
［式中、Ａｒは、炭素原子１〜６個を有するアルキル基、ニトロ基、ハロゲン原子およびフェニル基からなる群より選ばれた基に置換された又は未置換の、ナフチル基、アントラニル基、フェナントリル基、アントラノン基、アントラキノニル基、ビフェニリル基、ジフェニルエーテル基、ジフェニルチオエーテル基、ジフェニルスルホニル基、ジ(フェニル)Ｃ１−６アルキル基およびジ(ナフチル)Ｃ１−６アルキル基からなる群より選ばれる一つの基の２価基を示し；ｍとｎは、それぞれ独立して１〜５の整数を示す。］。
【請求項２】
前記Ａｒは、炭素原子１〜６個を有するアルキル基、ニトロ基およびフェニル基からなる群より選ばれた基に置換された又は未置換の、ビフェニリル基およびジ(フェニル)Ｃ１−６アルキル基からなる群より選ばれる一つの基の２価基である、請求項１に記載の含リン化合物。
【請求項３】
前記Ａｒは、２価のビフェニリル基である、請求項１または２に記載の含リン化合物。
【請求項４】
前記ハロゲン原子は、フッ素、塩素、臭素およびヨウ素からなる群より選ばれるものである、請求項１〜３いずれかに記載の含リン化合物。
【請求項５】
前記炭素原子１〜６個を有するアルキル基が、メチル基、エチル基、プロピル基、ヘキシル基およびシクロヘキシル基からなる群より選ばれる基である、請求項１〜４いずれかに記載の含リン化合物。
【請求項６】
前記２価のジ(フェニル)Ｃ１−６アルキル基が、２価のジ(フェニル)メチル基、ジ(フェニル)エチル基、ジ(フェニル)プロピル基、ジ(フェニル)ヘキシル基およびジ(フェニル)シクロヘキシル基からなる群より選ばれる基である、請求項１〜５いずれかに記載の含リン化合物。
【請求項７】
前記２価のジ(ナフチル)Ｃ１−６アルキル基が、２価のジ(ナフチル)メチル基、ジ(ナフチル)エチル基、ジ(ナフチル)プロピル基、ジ(ナフチル)ヘキシル基およびジ(ナフチル)シクロヘキシル基からなる群より選ばれる基である、請求項１〜６いずれかに記載の含リン化合物。
【請求項８】
請求項１に記載の前記式（Ｉ）に示す含リン化合物の製造方法であって、
（ａ）加熱しながら、下記式（II）に示す化合物
【化２】
2010116398.tif 000010
（II）
［式中、Ａｒは、炭素原子１〜６個を有するアルキル基、ニトロ基、ハロゲン原子、フェニル基より置換された又は未置換の、ナフチル基、アントラニル基、フェナントリル基、アントラノン基、アントラキノニル基、ビフェニリル基、ジフェニルエーテル基、ジフェニルチオエーテル基、ジフェニルスルホニル基、ジ(フェニル)Ｃ１−６アルキル基およびジ(ナフチル)Ｃ１−６アルキル基からなる群より選ばれる基の２価基を示す。］と、
炭酸アルキルオレフィンエステル又はエポキシアルカンと、を溶剤中で反応を行い；
（ｂ）乾燥により溶剤を除去して、目的の生成物を得る
ことを特徴とする含リン化合物の製造方法。
【請求項９】
前記炭酸アルキルオレフィンエステルは、炭素原子１〜６個を有するアルキル基、炭素原子１〜６個を有するハロゲン化アルキル基およびハロゲンからなる群より選ばれる基に置換された又は未置換の炭酸エチレンエステルより選ばれるものである、請求項８に記載の含リン化合物の製造方法。
【請求項１０】
前記炭酸アルキルオレフィンエステルは、炭酸エチレンエステル、炭酸プロピレンエステル、フルオロ炭酸エチレンエステル、クロロ炭酸エチレンエステル、５，５−ジエチル−１，３−ジオキシペンタシクロ−ジ−ノンおよび５−メチル−５−プロピル−１，３−ジオキシペンタシクロ−ジ−ノンからなる群より選ばれるものである、請求項８または９に記載の含リン化合物の製造方法。
【請求項１１】
前記エポキシアルカンはエポキシエタンである、請求項８〜１０いずれかに記載の含リン化合物の製造方法。
【発明の詳細な説明】
【技術分野】
【０００１】
本発明は、含リン化合物とその製造方法に関し、特に、高溶解度を有する含リン化合物とその製造方法に関する。
【背景技術】
【０００２】
今日、回路積層板は、日増しに発展する回路の微細化と高密度化の必要に迫られ、さらに優れた電気特性、機械特性と耐熱加工性を有することが求められている。特に、目前常に見られるＦＲ４積層板を例に挙げても、その耐熱加工性として、硬化後のガラス転移温度は約１３０℃程度である。プリント回路板の製造工程における２００℃以上のカットとドリル加工、さらに、２７０℃以上の溶接加工工程において、このような積層板素材は、加工工程中の破裂又は爆発する可能性がある。そのため、高温安定性、高ガラス転移温度に改良された積層板素材の研究開発が積極的に進められている。このほか、積層板については、その難燃特性も重要な特性の一つである。例えば、航空機、車両とマス輸送等の交通手段における利用分野では、直接人体と生命の安全性に関連するので、プリント回路板の難燃特性は絶対に必要である。
【０００３】
積層板素材の難燃特性を向上させるためには、火焔をかく離し、燃焼性を低下させ得る物質の使用が必要となる。積層板においては、ハロゲン含有化合物、特に臭素含有エポキシ樹脂とその硬化剤、さらに、例えば、酸化アンチモン等の難燃助剤と組み合わせること等の周知な方法を使用することにより、その難燃特性の必要条件、例えば、ＵＬ ９４Ｖ−０等を満足する条件に到達するのに、通常、エポキシ樹脂中の臭素含量が１７〜２１％の高濃度を必要とし、さらに酸化アンチモン又はその他の難燃剤を組み合わせて使用することで、始めてＵＬ ９４Ｖ−０のレベルに叶うことが知られている。しかし、高臭素含量のエポキシ樹脂や酸化アンチモンを使用することは、疑いなく人類に重大な危害をもたらすものである。その理由は、酸化アンチモンがすでに発癌性物質と認められ、臭素はその燃焼過程で腐食性を有する臭素ラジカル基と水素化臭素を生じるだけでなく、高臭素含量の芳香族化合物は、さらに劇毒性を有する臭素化フラン類と臭素化ダイオキシン類化合物を生成し、人体の健康と環境に危害を与えるためである。
【０００４】
今日、リン系化合物は、エコ概念を有する新時代の難燃剤として、幅広く研究、利用されている。例えば、台湾特許第５７５６３３号公報に記載の含リン化合物より形成された難燃性エポキシ樹脂組成物は、ＵＬ ９４Ｖ−０のレベルに達し、加熱過程においても、腐食性と劇毒性を有するガスを放出しないことが開示されている。しかしながらこの含リン化合物は、それ自体の構造上、通常、エポキシ樹脂組成物に利用される溶剤には、ほとんど溶解せず、高極性の溶剤にしか溶解できないので、この含リン化合物を利用する場合、必ず高極性の溶剤を必要とし、その加工や利用は非常に不便である。
【０００５】
そこで、高溶解度と高分解温度を有し、熱硬化性樹脂又は熱可塑性樹脂に用いることができる難燃剤が求められている。
【先行技術文献】
【特許文献】
【０００６】
【特許文献１】台湾特許第５７５６３３号公報
【発明の概要】
【発明が解決しようとする課題】
【０００７】
本発明の主な目的は、高溶解度を有する含リン化合物とその製造方法を提供することにある。
【０００８】
又、本発明の別な目的は、高分解温度を有する含リン化合物とその製造方法を提供することにある。
【０００９】
又、本発明のもう一つ別な目的は、難燃剤として利用する含リン化合物とその製造方法を提供することにある。
【課題を解決するための手段】
【００１０】
本発明者らは、前記目的とその他の目的を解決するため、下記式（Ｉ）に示す含リン化合物を提供する：
【００１１】
【化１】
2010116398.tif 000002
（Ｉ）
【００１２】
［式中、Ａｒは、炭素原子１〜６個を有するアルキル基、ニトロ基、ハロゲン原子およびフェニル基からなる群より選ばれた基に置換された又は未置換の、ナフチル基、アントラニル基、フェナントリル基、アントラノン基、アントラキノニル基、ビフェニリル基、ジフェニルエーテル基、ジフェニルチオエーテル基、ジフェニルスルホニル基、ジ(フェニル)Ｃ１−６アルキル基およびジ(ナフチル)Ｃ１−６アルキル基からなる群より選ばれる一つの基の２価基を示し；ｍとｎは、それぞれ独立して１〜５の整数を示す。］
【００１３】
又、本発明は、式（Ｉ）に示す構造を有する含リン化合物の製造方法も提供する。該方法は、下記式（II）に示す化合物を用いて、炭酸アルキルオレフィンエステル又はエポキシアルカンと反応させ、さらに加熱して溶剤を除くことにより、前記式（Ｉ）に示す含リン化合物を得る方法である。
【００１４】
【化２】
2010116398.tif 000003
（II）
【発明の効果】
【００１５】
本発明の前記式（Ｉ）に示す構造を有する含リン化合物は、通常の難燃剤として用いられている含リン化合物に比べ、高い分解温度特性を有するだけではなく、さらに、多くの高極性と低極性を有する有機溶剤に対して、非常に優れた溶解能力を示し、熱硬化性又は熱可塑性樹脂系の難燃剤として有用である。
【図面の簡単な説明】
【００１６】
【図１】実施例１の反応原料としてのＨＰＰのＦＴＩＲ分析スペクトルを示す。
【図２】実施例１の反応生成物としてのＨＰＰＥＣのＦＴＩＲ分析スペクトルを示す。
【図３】実施例１の反応生成物としてのＮＭＲスペクトルを示す。
【図４】実施例２の反応生成物としてのＨＰＰＥＯのＦＴＩＲ分析スペクトルを示す。
【発明を実施するための形態】
【００１７】
本発明の含リン化合物は、下記式（Ｉ）に示す構造を有する：
【００１８】
【化３】
2010116398.tif 000004
（Ｉ）
【００１９】
式中、Ａｒは、炭素原子１〜６個を有するアルキル基、ニトロ基、ハロゲン原子、フェニル基からなる群より選ばれた基に置換された又は未置換の、ナフチル基、アントラニル基、フェナントリル基、アントラノン基、アントラキノニル基、ビフェニリル基、ジフェニルエーテル基、ジフェニルチオエーテル基、ジフェニルスルホニル基、ジ(フェニル)Ｃ１−６アルキル基およびジ(ナフチル)Ｃ１−６アルキル基からなる群より選ばれる一つの基の２価基を示し；ｍとｎは、それぞれ独立して１〜５の整数を示す。好ましくは、Ａｒは２価のビフェニリル基であり；ｍとｎは、それぞれ独立して１〜２の整数を示す。
【００２０】
具体的な実例において、前記炭素原子１〜６個を有するアルキル基としては、例えば、メチル基、エチル基、プロピル基、ヘキシル基、シクロヘキシル基が挙げられるが、これらに限定されるものではない。前記ハロゲン原子の実例としては、フッ素、塩素、臭素、ヨウ素が含まれる。
【００２１】
２価のジ(フェニル)Ｃ１−６アルキル基の実例としては、ジ(フェニル)メチル基、ジ(フェニル)エチル基、ジ(フェニル)プロピル基、ジ(フェニル)ヘキシル基およびジ(フェニル)シクロヘキシル基から選択される基の２価基が挙げられる。２価のジ(ナフチル)Ｃ１−６アルキル基としては、ジ(ナフチル)メチル基、ジ(ナフチル)エチル基、ジ(ナフチル)プロピル基、ジ(ナフチル)ヘキシル基およびジ(ナフチル)シクロヘキシル基から選択される基の２価基が挙げられる。
【００２２】
本発明の方法において、（９，１０−ジヒドロ−９−オキサ−１０−ホスホフェナントレン−１０−オキサイド−１０−イル）−ジ（４−ヒドロキシフェニル）メタン（ＨＰＰ）と、炭酸アルキルオレフィンエステル又はエポキシアルカンと、を用いて、溶液中において、触媒の存在下で、加熱反応を行い、次に溶剤を除き、前記式（Ｉ）に示す含リン化合物を得ることができる。前記炭酸アルキルオレフィンエステルの実例としては、炭素原子２〜６個を有する炭酸アルキルオレフィンエステル及び、炭素原子２〜６個を有するハロゲン化炭酸、アルキルオレフィンエステルが挙げられる。具体例としては、炭酸エチレンエステル、炭酸プロピレンエステルが挙げられるが、これらに限定されるものではなく、例えば、フルオロ炭酸エチレンエステル、クロロ炭酸エチレンエステル、５，５−ジエチル−１，３−ジオキサペンタシクロ−２−ノンと５−メチル−５−プロピル−１，３−ジオキサペンタシクロ−２−ノン等が挙げられる。より好ましい実例としては、炭酸エチレン（炭酸エチレンエステル）を使用し、下記の反応式により製造する。
【００２３】
【化４】
2010116398.tif 000005
【００２４】
本発明の方法において、（９，１０−ジヒドロ−９−オキサ−１０−ホスホフェナントレン−１０−オキサイド−１０−イル）−ジ（４−ヒドロキシフェニル）メタン（ＨＰＰ）とエポキシアルカン（例えば、エポキシエタン）とを用いて、溶液中に、触媒の存在下で、加熱反応を行い、次に溶剤を除き、前記式（Ｉ）に示す構造の含リン化合物を得ることもできる。その反応式を下記に示す：
【００２５】
【化５】
2010116398.tif 000006
【００２６】
又、本発明の方法において、（９，１０−ジヒドロ−９−オキサ−１０−ホスホフェナントレン−１０−オキサイド−１０−イル）−ジ（４−ヒドロキシフェニル）メタン（ＨＰＰ）とハロゲン化アルコール類化合物とを用いて、酸捕獲剤が共存する溶剤中で反応を行い、次に溶剤を除くことで、前記式（Ｉ）に示す構造の含リン化合物を得ることができる。その反応式を下記に示す：
【００２７】
【化６】
2010116398.tif 000007
【００２８】
式中、Ｘはハロゲン原子を示す。
【００２９】
本発明の方法によると、昇温条件下で、例えば１００〜２１０℃の範囲内、好ましくは１４０〜１８０℃の範囲内、より好ましくは１６０〜１８０℃の範囲内において、反応させる。本発明の方法において、使用される溶剤は特に制限はなく、反応物を溶解でき、かつ、除去し易いものであれば良く、好ましくは、Ｎ−メチルピロリドンが使用される。
【実施例】
【００３０】
本発明の特性を下記好ましい具体的実例により、さらに詳しく説明するが、本発明はこれらに限定されるものではない。
【００３１】
実施例１
（９，１０−ジヒドロ−９−オキサ−１０−ホスホフェナントレン−１０−オキサイド−１０−イル）−ジ（４−ヒドロキシフェニル）メタン（ＨＰＰ）４１４．４ｇと、炭酸エチレン（ＥＣ）１７６．１ｇと、ヨウ化カリウム０．６ｇと、Ｎ−メチルピロリドン１０００ｇとを反応容器中に加え、攪拌、混合した後、１５０℃に昇温して８時間反応を続け、反応容器中に炭酸ガスが発生しなくなるまで反応を行った。反応終了後、乾燥により溶剤を除き、反応生成物（ＨＰＰＥＣ）４６８ｇを得た。
【００３２】
ＥＳＣＡ元素分析により、その組成として：Ｃ：６８．５％、Ｈ：５．２％、Ｏ：２０．３３％、Ｐ：５.９７％ (ｍ＋ｎ＝２の場合、その理論値は、Ｃ：６９．３２％、Ｈ：５．４２％、Ｏ：１９．１０％、Ｐ：６．１６％を示す)。図１に反応原料としてのＨＰＰのＦＴＩＲ分析スペクトルを示し、図２に反応生成物としてのＨＰＰＥＣのＦＴＩＲ分析スペクトルを示す。図２により、波長２９３２ｃｍ−１に強い吸収ピークがあり、−ＣＨ２−がＨＰＰの分子に結合されたことを示し；さらに、波長１２５１ｃｍ−１に強い吸収ピークがあることは、フェノールのヒドロキシル基がすでに反応してエーテル基になったことが判る。反応生成物としてのＨＰＰＥＣのＮＭＲスペクトルを図３に示す。樹脂の軟化温度は９５℃であった。
【００３３】
実施例２
（９，１０−ジヒドロ−９−オキサ−１０−ホスホフェナントレン−１０−オキサイド−１０−イル）−ジ（４−ヒドロキシフェニル）メタン２０７．２ｇと、エポキシエタン４５ｇと、ヨウ化カリウム０．３ｇと、Ｎ−メチルピロリドン５００ｇとを反応容器中に入れ、攪拌、混合した後、１５０℃に昇温し、反応容器内に炭酸ガスが発生しなくなるまで、８時間反応を行った。反応終了後、乾燥により溶剤を除き、反応生成物として、ＨＰＰＥＯ２３０ｇを得た。図４に生成物ＨＰＰＥＯのＦＴＩＲ分析スペクトルを示す。図４より、波長２９３０ｃｍ−１に強い吸収ピークが存在し、−ＣＨ２−がＨＰＰとの結合を示し、さらに、波長１２５１ｃｍ−１に強い吸収ピークがあり、フェノールのヒドロキシル基がすでに反応してエーテル基になったことが判る。樹脂の軟化温度は８７℃であった。
【００３４】
測定試験例１
難燃剤として、ＨＰＰ１ｇと、実施例１の生成物ＨＰＰＥＣ１ｇとを、それぞれ溶剤２０ｇに溶かした。その溶解度を表１に示す。
【００３５】
【表１】
2010116398.tif 000008
×：不溶
◎：易溶
○：可溶
【産業上の利用可能性】
【００３６】
本発明の含リン化合物は、高溶解度と高分解温度を有するため、熱硬化性樹脂又は熱可塑性樹脂において難燃剤として好適に用いることができる。
【図１】
2010116398.tif 000012
【図２】
2010116398.tif 000013
【図３】
2010116398.tif 000014
【図４】
2010116398.tif 000015